(57)【特許請求の範囲】
【請求項１】
支持層上に紫外線硬化性官能基を有する紫外線硬化型側鎖結晶性ポリマーからなる表面層を積層する第１工程と、
この表面層の表面を、微細パターンを有するマスター型にて、前記紫外線硬化型側鎖結晶性ポリマーの融点以上の温度で加圧する第２工程と、
ついで前記表面層の温度を紫外線硬化型側鎖結晶性ポリマーの融点未満の温度にして紫外線硬化型側鎖結晶性ポリマーを結晶化させた後、前記表面層の表面からマスター型を剥離し、マスター型の前記微細パターンを表面層の表面に転写する第３工程と、を含み、
前記第２工程後か、または前記第３工程後に、紫外線を照射して前記紫外線硬化型側鎖結晶性ポリマーを硬化させることを特徴とするインプリント用モールドの製造方法。
【請求項２】
前記第２工程後に紫外線を照射して前記紫外線硬化型側鎖結晶性ポリマーを硬化させる請求項１記載のインプリント用モールドの製造方法。
【請求項３】
前記マスター型の微細パターンに離型処理が施されていない請求項１または２記載のインプリント用モールドの製造方法。
【発明の詳細な説明】
【技術分野】
【０００１】
本発明は、インプリント用のモールドおよびその製造方法、並びに微細構造の製造方法に関する。
【背景技術】
【０００２】
近時、微細パターンを高スループットで形成可能なインプリントリソグラフィー（imprint lithography）が注目されている。インプリントリソグラフィーは、基板表面に硬化性樹脂組成物からなる皮膜を形成し、この皮膜表面をモールドで加圧してモールドの微細パターンを皮膜表面に転写し、微細パターンが転写された皮膜を硬化させて、微細パターンを基板表面に形成する方法である。
【０００３】
インプリントリソグラフィーで形成される微細パターンは、用いるモールドの微細パターンに対応するため、インプリントリソグラフィーにおけるモールドの重要性は高い。モールドの微細パターンは、前記樹脂組成物の付着を防ぐため、通常、フッ素含有自己組織化膜（fluorinated self-assembled monolayer）等による離型処理が施されている。
【０００４】
ところが、インプリントリソグラフィーを繰り返し行うと、微細パターンに施された離型処理が劣化するという問題があった（例えば、非特許文献１参照）。離型処理が劣化したモールドでインプリントリソグラフィーを行うと、転写精度が低下するのみならず、モールド自体も破損する。
【０００５】
モールドの微細パターンに再離型処理を施すと、インプリントリソグラフィーの特徴の一つである高スループット化が損なわれる。また、モールドの微細パターンは、通常、電子ビーム（ＥＢ：electron beam）リソグラフィーによって形成される。ＥＢリソグラフィーは、複雑なパターンになるほど形成に時間を要するため、モールドを破損すると、簡単に再現することはできない。そのため、離型処理や再離型処理を施す必要がなく、簡単に再現可能なモールドの開発が要望されていた。また、該モールドには、転写精度を維持する上で、微細パターンの形状保持性に優れることも要求される。
【先行技術文献】
【非特許文献】
【０００６】
【非特許文献１】Y.Tada,H.Yoshida,and A.Miyauchi,J.Photopolym.Sci.Technol., 20,p545,2007
【発明の概要】
【発明が解決しようとする課題】
【０００７】
本発明の課題は、高い離型性を有し、かつ簡単に再現可能であるとともに、微細パターンの形状保持性に優れたインプリント用モールドおよびその製造方法、並びに微細構造の製造方法を提供することである。
【課題を解決するための手段】
【０００８】
本発明者らは、上記課題を解決すべく鋭意研究を重ねた結果、以下の知見を見出した。すなわち、本出願人は、先に特開平９−２５１９２３号公報に記載のような側鎖結晶性ポリマーを開発した。該側鎖結晶性ポリマーは、温度変化に対応して結晶状態と流動状態とを可逆的に起こすポリマーであり、特開平９−２５１９２３号公報にも記載の通り、通常、粘着テープの粘着剤層に使用される。
【０００９】
本発明者らは、この側鎖結晶性ポリマーについて検討を重ねた結果、以下に示す新たな知見を見出した。
（ｉ）結晶状態の側鎖結晶性ポリマーは、離型性に優れている。
（ii）側鎖結晶性ポリマーに対する熱インプリントは、比較的低温で行うことができるので、短時間で効率よく行うことができる。
【００１０】
したがって、側鎖結晶性ポリマーにマスター型の微細パターンを熱インプリントすれば、短時間で効率よくマスター型の微細パターンが転写されたモールドを得ることができる。また、該モールドの微細パターンは、離型性に優れる側鎖結晶性ポリマーからなるので、モールドの微細パターンに離型処理や再離型処理を施す必要がない。しかも、該モールドは、マスター型を繰り返し使用することによって簡単に再現することができる。
【００１１】
一方、モールドの微細パターンが転写される皮膜を形成する硬化性樹脂組成物としては、紫外線硬化性樹脂組成物を採用することが多い。該紫外線硬化性樹脂組成物に対するインプリントリソグラフィーは、通常、次のようにして行われる。
（Ｉ）まず、前記モールドで、紫外線硬化性樹脂組成物からなる皮膜表面を加圧し、モールドの微細パターンを皮膜表面に転写する。
（II）ついで紫外線を照射し、前記微細パターンが表面に転写された皮膜を硬化させた後、該硬化被膜からモールドを剥離して微細構造を得る。
【００１２】
ここで、前記（II）の工程において、紫外線を照射して紫外線硬化性樹脂組成物を硬化させると発熱するが、この熱によって、側鎖結晶性ポリマーからなる微細パターンの形状が崩れてしまう傾向があった。
【００１３】
本発明者らは、上述したこれらの知見に基づき、さらに検討を重ねた。その結果、側鎖結晶性ポリマーに紫外線硬化性官能基を導入して該ポリマーを紫外線硬化すれば、側鎖結晶性ポリマーの耐熱性を向上させることができ、その結果、インプリントリソグラフィーで発生する熱によって微細パターンの形状が崩れるのを抑制することができ、前記課題を解決し得ることを見出し、本発明を完成するに至った。
【００１４】
すなわち、本発明は、以下の構成からなる。
（１）微細パターンを表面に有する表面層と、この表面層の前記表面と反対の裏面を支持する支持層と、を備え、前記表面層が、紫外線硬化性官能基を有する紫外線硬化型側鎖結晶性ポリマーからなることを特徴とするインプリント用モールド。
（２）前記紫外線硬化型側鎖結晶性ポリマーは、側鎖結晶性ポリマーと紫外線硬化性官能基を有する化合物とを反応させて得られる前記（１）記載のインプリント用モールド。
（３）前記紫外線硬化性官能基が、（メタ）アクリロイルオキシ基である前記（１）または（２）記載のインプリント用モールド。
（４）前記紫外線硬化型側鎖結晶性ポリマーは、融点未満の温度で結晶化し、かつ前記融点以上の温度で流動性を示す前記（１）〜（３）のいずれかに記載のインプリント用モールド。
（５）前記微細パターンに離型処理が施されていない前記（１）〜（４）のいずれかに記載のインプリント用モールド。
（６）前記微細パターンがナノないしマイクロメートルスケールである前記（１）〜（５）のいずれかに記載のインプリント用モールド。
【００１５】
（７）支持層上に紫外線硬化性官能基を有する紫外線硬化型側鎖結晶性ポリマーからなる表面層を積層する第１工程と、この表面層の表面を、微細パターンを有するマスター型にて、前記紫外線硬化型側鎖結晶性ポリマーの融点以上の温度で加圧する第２工程と、ついで前記表面層の温度を紫外線硬化型側鎖結晶性ポリマーの融点未満の温度にして紫外線硬化型側鎖結晶性ポリマーを結晶化させた後、前記表面層の表面からマスター型を剥離し、マスター型の前記微細パターンを表面層の表面に転写する第３工程と、を含み、前記第２工程後か、または前記第３工程後に、紫外線を照射して前記紫外線硬化型側鎖結晶性ポリマーを硬化させることを特徴とするインプリント用モールドの製造方法。
（８）前記第２工程後に紫外線を照射して前記紫外線硬化型側鎖結晶性ポリマーを硬化させる前記（７）記載のインプリント用モールドの製造方法。
（９）前記マスター型の微細パターンに離型処理が施されていない前記（７）または（８）記載のインプリント用モールドの製造方法。
【００１６】
（１０）前記（１）〜（６）のいずれかに記載のインプリント用モールドを用いて微細構造を製造する方法であって、前記インプリント用モールドで、硬化性樹脂組成物からなる皮膜の表面を加圧し、インプリント用モールドの微細パターンを皮膜の表面に転写する工程と、前記微細パターンが表面に転写された皮膜を硬化させた後、該硬化被膜からインプリント用モールドを剥離して微細構造を得る工程と、を含むことを特徴とする微細構造の製造方法。
（１１）前記硬化性樹脂組成物が紫外線硬化性樹脂組成物からなり、該紫外線硬化性樹脂組成物からなる皮膜の表面を前記インプリント用モールドで加圧して前記微細パターンを皮膜の表面に転写し、ついで紫外線を照射して前記微細パターンが表面に転写された皮膜を硬化させる前記（１０）記載の微細構造の製造方法。
【発明の効果】
【００１７】
本発明にかかる紫外線硬化型側鎖結晶性ポリマーは、結晶状態において離型性に優れるので、該紫外線硬化型側鎖結晶性ポリマーからなるモールドの微細パターンには、離型処理や再離型処理を施す必要がなく、それゆえインプリントリソグラフィーの高スループット化を損なうことがない。また、紫外線硬化型側鎖結晶性ポリマーは、比較的低温での熱インプリントが可能なので、短時間で効率よくマスター型の微細パターンを熱インプリントしてモールドの微細パターンを形成することができる。しかも、マスター型を繰り返し使用することによって、前記モールドを簡単に再現することができる。
【００１８】
さらに、紫外線硬化型側鎖結晶性ポリマーは、紫外線硬化性官能基を有しているので、紫外線硬化させて耐熱性を向上させることができ、それゆえインプリントリソグラフィーで発生する熱によってモールドの微細パターンの形状が崩れるのを抑制することができる。
【図面の簡単な説明】
【００１９】
【図１】本発明のインプリント用モールドにかかる一実施形態を示す概略側面図である。
【図２】（ａ）〜（ｄ）は、図１に示すインプリント用モールドの製造方法を示す工程図である。
【図３】（ａ）〜（ｄ）は、図１に示すインプリント用モールドを用いて微細構造を製造する一実施形態を示す工程図である。
【発明を実施するための形態】
【００２０】
＜インプリント用モールド＞
以下、本発明のインプリント用モールドにかかる一実施形態について、図１を参照して詳細に説明する。同図に示すように、本実施形態にかかるインプリント用モールド１０は、表面層１と支持層５とを備えている。
【００２１】
表面層１は、紫外線硬化性官能基を有する側鎖結晶性ポリマー、すなわち紫外線硬化型側鎖結晶性ポリマーからなる。該紫外線硬化型側鎖結晶性ポリマーは、融点未満の温度で結晶化し、かつ前記融点以上の温度で流動性を示すポリマーである。すなわち、紫外線硬化型側鎖結晶性ポリマーは、温度変化に対応して結晶状態と流動状態とを可逆的に起こす。
【００２２】
紫外線硬化型側鎖結晶性ポリマーからなる表面層１は、その表面１ａに微細パターン２が形成されており、この微細パターン２も紫外線硬化型側鎖結晶性ポリマーからなる。結晶状態の紫外線硬化型側鎖結晶性ポリマーは、高い離型性を有している。したがって、微細パターン２も高い離型性を有しており、それゆえ微細パターン２に従来のような離型処理や再離型処理を施す必要がない。
【００２３】
また、紫外線硬化型側鎖結晶性ポリマーが有する紫外線硬化性官能基は、紫外線照射によって硬化する官能基である。したがって、紫外線硬化型側鎖結晶性ポリマーに紫外線を照射すると硬化して耐熱性が向上する。
【００２４】
紫外線硬化型側鎖結晶性ポリマーは、側鎖結晶性ポリマーと紫外線硬化性官能基を有する化合物とを反応させて得られる。具体的に説明すると、前記側鎖結晶性ポリマーは、例えば炭素数１６以上の直鎖状アルキル基を有する（メタ）アクリレートと、炭素数１〜６のアルキル基を有する（メタ）アクリレートと、ヒドロキシアルキル基を有する（メタ）アクリレートと、を重合させて得られる共重合体等からなる。
【００２５】
前記炭素数１６以上の直鎖状アルキル基を有する（メタ）アクリレートとしては、例えばセチル（メタ）アクリレート、ステアリル（メタ）アクリレート、エイコシル（メタ）アクリレート、ベヘニル（メタ）アクリレート等の炭素数１６〜２２の線状アルキル基を有する（メタ）アクリレートが挙げられ、前記炭素数１〜６のアルキル基を有する（メタ）アクリレートとしては、例えばメチル（メタ）アクリレート、エチル（メタ）アクリレート、ブチル（メタ）アクリレート、ヘキシル（メタ）アクリレート等が挙げられ、これらは１種または２種以上を混合して用いてもよい。
【００２６】
前記ヒドロキシアルキル基を有する（メタ）アクリレートは、後述する紫外線硬化性官能基を有する化合物と反応するものであり、例えば２−ヒドロキシエチル（メタ）アクリレート、２−ヒドロキシプロピル（メタ）アクリレート、２−ヒドロキシヘキシル（メタ）アクリレート等が挙げられ、これらは１種または２種以上を混合して用いてもよい。
【００２７】
側鎖結晶性ポリマーの重合割合としては、例えば前記炭素数１６以上の直鎖状アルキル基を有する（メタ）アクリレートを２０〜９９重量部、炭素数１〜６のアルキル基を有する（メタ）アクリレートを０〜７０重量部、ヒドロキシアルキル基を有する（メタ）アクリレートを１〜２０重量部とするのが好ましい。
【００２８】
重合方法としては、特に限定されるものではなく、例えば溶液重合法、塊状重合法、懸濁重合法、乳化重合法等が採用可能である。例えば溶液重合法を採用する場合には、前記で例示したモノマーを溶剤に混合し、４０〜９０℃程度で２〜１０時間程度攪拌することによって前記モノマーを重合させることができる。
【００２９】
側鎖結晶性ポリマーの重量平均分子量は１００，０００以上が好ましく、４００，０００〜８００，０００がより好ましい。前記重量平均分子量があまり小さいと、微細パターン２の強度が低下して損傷しやすくなるおそれがある。また、前記重量平均分子量があまり大きいと、紫外線硬化性官能基を有する化合物との反応性が低下するおそれがある。前記重量平均分子量は、側鎖結晶性ポリマーをゲルパーミエーションクロマトグラフィー（ＧＰＣ）で測定し、得られた測定値をポリスチレン換算した値である。
【００３０】
一方、前記紫外線硬化性官能基を有する化合物において、該紫外線硬化性官能基としては、例えば（メタ）アクリロイルオキシ基、ビニル基等が挙げられ、（メタ）アクリロイルオキシ基が好ましい。
【００３１】
紫外線硬化性官能基を有する化合物としては、前記側鎖結晶性ポリマーのヒドロキシアルキル基を有する（メタ）アクリレートと反応する上で、イソシアナート化合物が好適である。該イソシアナート化合物としては、例えば下記式（Ｉ）で表される２−メタクリロイルオキシエチルイソシアナート、下記式（II）で表される２−アクリロイルオキシエチルイソシアナート、下記式（III）で表される１，１−ビス（アクリロイルオキシメチル）エチルイソシアナート等が好ましい。
【００３２】
【化１】
0005698958.tif 000002
【００３３】
前記式（Ｉ）〜（III）で表されるイソシアナート化合物以外の他のイソシアナート化合物としては、例えば２−（メタ）アクリロイルオキシプロピルイソシアナート、２−（メタ）アクリロイルオキシブチルイソシアナート、（メタ）アクリロイルイソシアナート、１−（４−ビニルフェニル）−１−メチルエチルイソシアナート等が挙げられる。例示したこれらのイソシアナート化合物は、それぞれ単独で用いてもよいし、混合して用いてもよい。
【００３４】
側鎖結晶性ポリマーと紫外線硬化性官能基を有する化合物との反応は、側鎖結晶性ポリマーと前記化合物とを所定の割合で混合した後、窒素ガス等の不活性ガス雰囲気下、４０〜８０℃程度で１〜６時間程度攪拌して行うのが好ましい。
【００３５】
側鎖結晶性ポリマーと紫外線硬化性官能基を有する化合物との混合割合としては、例えば側鎖結晶性ポリマー１００重量部に対して、紫外線硬化性官能基を有する化合物を１〜１８０重量部の割合とするのが好ましく、１０〜５０重量部の割合とするのがより好ましい。側鎖結晶性ポリマーの割合があまり少ないか、前記化合物の割合があまり多いと、得られる紫外線硬化型側鎖結晶性ポリマーを融点未満の温度に冷却しても結晶化し難くなる。また、側鎖結晶性ポリマーの割合があまり多いか、前記化合物の割合があまり少ないと、紫外線照射しても硬化し難くなる。
【００３６】
前記紫外線硬化性官能基の硬化には、光重合開始剤を用いる。該光重合開始剤としては、紫外線硬化性官能基の組成に応じて適宜選択すればよく、特に限定されるものではない。また、前記光重合開始剤は、市販品を用いることができる。市販の光重合開始剤としては、例えばいずれもチバ・ジャパン社製の「ＩＲＧＡＣＵＲＥ  １８４」、「ＩＲＧＡＣＵＲＥ  ５００」等が挙げられる。
【００３７】
得られる紫外線硬化型側鎖結晶性ポリマーの重量平均分子量としては、１００，０００以上が好ましく、４００，０００〜８００，０００がより好ましい。前記重量平均分子量があまり小さいと、微細パターン２の強度が低下して損傷しやすくなるおそれがある。また、前記重量平均分子量があまり大きいと、紫外線硬化型側鎖結晶性ポリマーを融点以上の温度にしても流動性を示し難くなるので、熱インプリントし難くなる。前記重量平均分子量は、紫外線硬化型側鎖結晶性ポリマーをＧＰＣで測定し、得られた測定値をポリスチレン換算した値である。
【００３８】
ここで、紫外線硬化型側鎖結晶性ポリマーの前記融点とは、ある平衡プロセスにより、最初は秩序ある配列に整合されていた重合体の特定部分が無秩序状態となる温度を意味し、示差熱走査熱量計（ＤＳＣ）により１０℃／分の測定条件で測定して得られる値である。
【００３９】
モールド１０は、紫外線硬化型側鎖結晶性ポリマーが結晶状態にある融点未満の温度で使用される。したがって、前記融点としては３０℃以上が好ましく、５０〜６０℃がより好ましい。これに対し、前記融点があまり低いと、モールド１０を使用可能な温度範囲が狭くなるので好ましくない。また、モールド１０の微細パターン２は、後述するように熱インプリントで成形する。そのため、前記融点があまり高いと、熱インプリントし難くなるので好ましくない。前記融点を所定の値とするには、上述した側鎖結晶性ポリマーの組成等を変えることによって任意に行うことができる。
【００４０】
なお、紫外線硬化型側鎖結晶性ポリマーの融点は、紫外線照射前後で変化しないことが多い。すなわち、紫外線硬化後の紫外線硬化型側鎖結晶性ポリマーの融点は、紫外線硬化前の紫外線硬化型側鎖結晶性ポリマーの融点と実質同じになることが多い。
【００４１】
また、紫外線硬化後の紫外線硬化型側鎖結晶性ポリマーは、前記融点未満の温度で結晶化し、かつ前記融点以上の温度で相転移して流動性を示す。つまり、紫外線硬化型側鎖結晶性ポリマーは、紫外線照射前および紫外線照射後のいずれの状態においても、温度変化に対応して結晶状態と流動状態とを可逆的に起こす。
【００４２】
紫外線硬化型側鎖結晶性ポリマーには、例えば老化防止剤、架橋剤等の各種の添加剤を添加することができる。架橋剤を添加する場合には、架橋剤と架橋反応する架橋成分として、極性モノマーを紫外線硬化型側鎖結晶性ポリマーに共重合させるのが好ましい。極性モノマーとしては、例えばアクリル酸、メタクリル酸、クロトン酸、イタコン酸、マレイン酸、フマル酸等のカルボキシル基含有エチレン不飽和単量体等が挙げられ、これらは１種または２種以上を混合して用いてもよい。
【００４３】
上述した紫外線硬化型側鎖結晶性ポリマーからなる表面層１の厚さとしては、０．０１〜１，０００μｍ程度が適当である。表面層１の厚さとは、表面１ａに対して鉛直な方向において、表面１ａと、該表面１ａと反対の裏面１ｂとの間の距離が最も大きくなる厚さを意味する。また、微細パターン２は、ナノないしマイクロメートルスケールであるのが好ましい。微細パターン２の形状は、特に限定されるものではなく、所望のものが採用可能である。
【００４４】
一方、支持層５は、表面層１の裏面１ｂを支持するものであり、モールド１０に剛性を付与するものである。支持層５を構成する材料としては、例えばシリコン、シリコーン、（ＳｉＯ2）ガラス等が挙げられる。支持層５の厚さとしては、１０〜１，０００μｍ程度が適当である。
【００４５】
また、表面層１を支持する支持層５の表面５ａには、表面処理を施すのが好ましい。これにより、表面５ａが粗面化され、支持層５と表面層１との密着性を向上させることができる。前記表面処理としては、例えばコロナ放電処理、プラズマ処理、ブラスト処理、ケミカルエッチング処理、プライマー処理等が挙げられる。
【００４６】
ここで、紫外線硬化型側鎖結晶性ポリマーからなる表面層１は、通常、紫外線透過性を有している。インプリントリソグラフィーを紫外線硬化性樹脂組成物に対して行う場合には、紫外線透過性を有する材料で支持層５を構成するのが好ましい。これにより、モールド１０全体が紫外線透過性を有するようになるので、該モールド１０を介して紫外線硬化性樹脂組成物に紫外線を照射することができる。
【００４７】
＜インプリント用モールドの製造方法＞
次に、モールド１０の製造方法の一実施形態について、図２を参照して詳細に説明する。図２（ａ）に示すように、まず、支持層５上に紫外線硬化型側鎖結晶性ポリマーからなる表面層１を積層する（第１工程）。表面層１が積層される支持層５の表面５ａは、表面層１との密着性を向上させる上で、表面処理を施し粗面化するのが好ましい。また、前記積層は、紫外線硬化型側鎖結晶性ポリマーを溶剤に加えた塗布液を、支持層５上に塗布して乾燥させることにより行う。
【００４８】
前記塗布は、一般的にナイフコーター、ロールコーター、カレンダーコーター、コンマコーター等により行うことができる。また、塗工厚みや塗布液の粘度によっては、グラビアコーター、ロッドコーター、スピンコーター等により行うこともできる。
【００４９】
なお、表面層１の積層は、前記塗布の他、例えば押し出し成形やカレンダー加工によってシート状ないしフィルム状に成形した表面層１を支持層５上に積層することにより行うこともできる。
【００５０】
支持層５上に表面層１を積層した後、図２（ｂ）に示すように、表面層１上方にマスター型２０を配置する。該マスター型２０を構成する材料としては、紫外線硬化型側鎖結晶性ポリマーに対する親和性の低い材料が好ましく、例えばシリコン、シリコーン、（ＳｉＯ2）ガラス等が挙げられる。また、マスター型２０を介して表面層１に紫外線を照射可能とする上で、マスター型２０を構成する材料には、紫外線透過性を有するものを採用するのが好ましい。
【００５１】
表面層１の表面１ａと対向するマスター型２０の表面２０ａには、微細パターン２１が形成されている。該微細パターン２１の逆パターンが、モールド１０の微細パターン２になる。したがって、微細パターン２１の形状は、所望の微細パターン２と逆パターンのものを採用する。微細パターン２１は、ナノないしマイクロメートルスケールが好ましく、ＥＢリソグラフィーにより形成することができる。
【００５２】
このマスター型２０を矢印Ａ方向に動かして、図２（ｃ）に示すように、表面層１の表面１ａをマスター型２０で加圧する（第２工程）。この加圧は、紫外線硬化型側鎖結晶性ポリマーの融点以上の温度で行う。これにより、紫外線硬化型側鎖結晶性ポリマーが流動状態になり、マスター型２０の微細パターン２１を表面層１の表面１ａに転写する熱インプリントが可能になる。
【００５３】
加圧温度としては、紫外線硬化型側鎖結晶性ポリマーの融点＋１０℃〜融点＋３０℃の温度が好ましい。これにより、紫外線硬化型側鎖結晶性ポリマーが適度な流動状態になり、マスター型２０による転写精度が向上し、比較的低温での熱インプリントが達成される。これに対し、前記加圧温度があまり低いと、紫外線硬化型側鎖結晶性ポリマーの流動状態が低く、マスター型２０による転写精度が低下するおそれがある。また、前記加圧温度があまり高いと、紫外線硬化型側鎖結晶性ポリマーを必要以上に加熱することになり、熱エネルギーを多く要するなど経済的に不利となる。
【００５４】
前記加圧温度の調整は、例えばマスター型２０の表面２０ａと反対の裏面２０ｂにヒーター等の加熱手段を配設し、該加熱手段にて微細パターン２１の表面温度を所定温度に加熱するか、雰囲気温度を紫外線硬化型側鎖結晶性ポリマーの融点以上の温度に調整することなどにより行うことができる。その他の加圧条件としては、圧力０．１〜１００ＭＰａ程度、加圧時間５〜３００秒程度が好ましい。
【００５５】
また、表面層１の表面１ａをマスター型２０で加圧した状態で表面層１に紫外線を照射し、表面層１を形成する紫外線硬化型側鎖結晶性ポリマーを硬化させるのが好ましい。これにより、微細パターン２を寸法精度よく形成することができる。この理由としては、次の理由が推察される。すなわち、図２（ｃ）に示すように、表面１ａをマスター型２０で加圧した状態の表面層１に対して紫外線を照射すると、硬化収縮による影響がマスター型２０の加圧によって低減され、それゆえ微細パターン２を寸法精度よく形成することができるものと推察される。
【００５６】
紫外線照射方向としては、表面層１に紫外線を照射することが可能な限り、特に限定されない。すなわち、支持層５が紫外線透過性を有している場合には、支持層５の裏面５ｂ側から表面層１に対して紫外線を照射すればよい。また、マスター型２０が紫外線透過性を有する材料で構成されている場合には、該マスター型２０を介して表面層１に紫外線を照射してもよい。その他の紫外線照射条件としては、紫外線硬化型側鎖結晶性ポリマーを紫外線硬化させることができる限り、特に限定されない。
【００５７】
紫外線硬化型側鎖結晶性ポリマーを紫外線硬化させた後、ファン等の冷却手段を用いて表面層１の温度を紫外線硬化型側鎖結晶性ポリマーの融点未満の温度にまで冷却する。これにより、紫外線硬化型側鎖結晶性ポリマーが結晶状態になる。
【００５８】
そして、図２（ｄ）に示すように、マスター型２０を矢印Ｂ方向に動かして、結晶状態の紫外線硬化型側鎖結晶性ポリマーで形成された表面層１の表面１ａからマスター型２０を剥離する（第３工程）。このとき、結晶状態の紫外線硬化型側鎖結晶性ポリマーは、上述の通り、高い離型性を有している。したがって、マスター型２０の微細パターン２１に離型処理を施さなくても、マスター型２０を表面層１から剥離することができ、生産性を高めることができる。
【００５９】
マスター型２０を表面層１から剥離すると、マスター型２０の微細パターン２１が表面層１の表面１ａに転写され、微細パターン２１と逆パターンの微細パターン２を有するモールド１０が得られる。さらに、マスター型２０を用いて上述した各工程を繰り返し行えば、モールド１０を簡単に再現することができる。
【００６０】
なお、前記実施形態では、表面層１の表面１ａをマスター型２０で加圧した状態で表面層１に紫外線を照射し、表面層１を形成する紫外線硬化型側鎖結晶性ポリマーを硬化させる場合を例に挙げて説明した。すなわち、前記実施形態では、紫外線を照射して紫外線硬化型側鎖結晶性ポリマーを硬化させる工程を第２工程後に行う場合を例に挙げて説明したが、この工程は第３工程後、すなわちマスター型２０を表面層１から剥離した後に行ってもよい。
【００６１】
＜微細構造の製造方法＞
次に、モールド１０を用いて微細構造を製造する一実施形態について、硬化性樹脂組成物に紫外線硬化性樹脂組成物を用いた場合を例に挙げ、図３を参照して詳細に説明する。図３（ａ）に示すように、まず、基板５１表面に皮膜５２を形成する。
【００６２】
基板５１を構成する材料としては、例えばシリコン、（ＳｉＯ2）ガラス等の他、ポリエチレン、ポリエチレンテレフタレート、ポリプロピレン、ポリエステル、ポリアミド、ポリイミド、ポリカーボネート、エチレン酢酸ビニル共重合体、エチレンエチルアクリレート共重合体、エチレンポリプロピレン共重合体、ポリ塩化ビニル等の合成樹脂が挙げられる。基板５１はフレキシブル性を有するのが好ましく、その厚さとしては、例えば５０〜３００μｍ、好ましくは１００〜１５０μｍ程度である。
【００６３】
皮膜５２は、紫外線硬化性樹脂組成物からなる。該紫外線硬化性樹脂組成物は、紫外線が照射されることにより硬化するものであり、各種の公知のものが採用可能である。皮膜５２の形成は、例えば紫外線硬化性樹脂組成物を所定の溶剤に加えて塗布液を得、この塗布液を基板５１表面に塗布して乾燥させればよい。前記塗布は、例えばスピンコーティング、スリットコーティング、スプレーコーティング、ローラーコーティング等により行うことができる。未硬化の皮膜５２の厚さは、例えば０．０１〜１０００μｍ、好ましくは０．０１〜５００μｍ程度である。
【００６４】
基板５１表面に皮膜５２を形成した後、図３（ｂ）に示すように、皮膜５２上方にモールド１０を配置する。この配置は、モールド１０の微細パターン２が被膜５２と対向するように行う。次に、このモールド１０を矢印Ｃ方向に動かして、図３（ｃ）に示すように、皮膜５２表面をモールド１０で加圧する。これにより、モールド１０の微細パターン２が被膜５２に転写される。
【００６５】
加圧条件としては、圧力が０．１〜１００ＭＰａ程度であり、加圧時間が５〜３００秒程度である。微細パターン２が転写された皮膜５２の硬化は、皮膜５２表面をモールド１０で加圧した状態、すなわち図３（ｃ）に示す状態の被膜５２に対して紫外線を照射することにより行う。このとき、紫外線照射によって皮膜５２を形成する紫外線硬化性樹脂組成物を硬化させると発熱するが、微細パターン２は、紫外線硬化された紫外線硬化型側鎖結晶性ポリマーからなり、耐熱性に優れているので、その形状を保持することができる。
【００６６】
紫外線照射方向としては、被膜５２に紫外線を照射することが可能な限り、特に限定されない。すなわち、基板５１が紫外線透過性を有している場合には、基板５１の裏面側から被膜５２に対して紫外線を照射すればよい。また、モールド１０の支持層５が紫外線透過性を有する材料で構成されている場合には、上述の通り、モールド１０全体が紫外線透過性を有するようになるので、該モールド１０を介して皮膜５２に紫外線を照射することができる。
【００６７】
次に、図３（ｄ）に示すように、モールド１０を矢印Ｄ方向に動かして、硬化被膜５３からモールド１０を剥離する。このとき、モールド１０の微細パターン２には離型処理が施されていないが、該微細パターン２は上述した理由から高い離型性を有しているので、モールド１０剥離時に硬化被膜５３にかかる負荷は小さい。したがって、硬化被膜５３からモールド１０を剥離すると、寸法精度よく微細パターン２が転写された硬化被膜５３と、基板５１とからなる微細構造５０が得られる。なお、硬化被膜５３の厚さとしては、例えば０．０１〜１０００μｍ、好ましくは０．０１〜５００μｍ程度である。
【００６８】
得られた微細構造５０は、その残膜５４を、例えば酸素リアクティブイオンエッチング等にて除去し、隣接する硬化被膜５３，５３間から基板５１表面を露出させた後、硬化被膜５３をマスクとしてエッチング処理を行うか、アルミ等をリフトオフ加工して配線等に利用することができる。
【００６９】
なお、前記実施形態では、硬化性樹脂組成物として紫外線硬化性樹脂組成物を例に挙げて説明したが、他の硬化性樹脂組成物として、例えばポリメチルメタクリレート（ＰＭＭＡ）等の熱可塑性樹脂組成物を用いることもできる。また、前記実施形態では、微細パターンが転写された皮膜の硬化を、モールドにより加圧した状態で行う場合について説明したが、前記皮膜の硬化は、モールドを剥離した後に行うこともできる。
【００７０】
以下、実施例を挙げて本発明についてさらに詳細に説明するが、本発明は以下の実施例に限定されるものではない。
【００７１】
以下の実施例で使用した紫外線硬化型側鎖結晶性ポリマー、および比較例で使用した側鎖結晶性ポリマーの製造は、次の通りである。なお、以下の説明で「部」は重量部を意味する。
【００７２】
＜合成例＞
まず、ベヘニルアクリレートを４３部、メチルアクリレートを４７部、２−ヒドロキシエチルアクリレートを１０部、および重合開始剤としてパーブチルＮＤ（日油社製）を０．４部の割合で混合し、これらを酢酸エチル：ヘプタン＝７：３（重量比）の混合溶媒で固形分量が３０部になるように調整し、混合液を得た。
【００７３】
ついで、この混合液を５５℃で４時間撹拌し、これらのモノマーを重合させて側鎖結晶性ポリマーの溶液を得た。得られた側鎖結晶性ポリマーの重量平均分子量は５５０，０００、融点は５５℃であった。なお、前記重量平均分子量は、側鎖結晶性ポリマーをＧＰＣで測定し、得られた測定値をポリスチレン換算した値である。前記融点は、側鎖結晶性ポリマーをＤＳＣで１０℃／分の測定条件で測定した値である。
【００７４】
得られた前記側鎖結晶性ポリマーの溶液を固形分換算で１００部、前記式（II）で表される２−アクリロイルオキシエチルイソシアナート（昭和電工（株）製の「カレンズＡＯＩ」）を１３部、酸化防止剤としてジブチルヒドロキシトルエン（ＢＨＴ）を０．１部、および触媒としてジラウリン酸ジ−ｎ−ブチルスズ（ＤＢＴＤＬ）を０．２部の割合で混合し、窒素ガス雰囲気下、６０℃で４時間撹拌して、紫外線硬化型側鎖結晶性ポリマーの溶液を得た。得られた紫外線硬化型側鎖結晶性ポリマーの重量平均分子量は６５０，０００、融点は５５℃であった。
【実施例】
【００７５】
＜インプリント用モールドの作製＞
図２に示すようにして、インプリント用モールドを作製した。用いた各部材は、以下の通りである。
表面層：前記合成例で得られた紫外線硬化型側鎖結晶性ポリマーを用いた。
支持層：厚さ６２５μｍのシリコンを用いた。前記表面層を支持する支持層の表面には、表面処理としてドライエッチング処理を施した。前記ドライエッチング処理は、ＳＦ6ガスで行った。
マスター型：ＥＢリソグラフィーで形成された微細パターンを表面に有するＳｉＯ2ガラスからなる型を用いた。マスター型の微細パターンは、パターン寸法が３５０ｎｍ〜１０μｍであり、パターン深さが３５０ｎｍである。このマスター型の微細パターンには、離型処理を施さなかった。
【００７６】
加圧条件は、以下の通りである。
加圧温度：７０℃（紫外線硬化型側鎖結晶性ポリマーの融点＋１５℃）
圧力：５ＭＰａ
加圧時間：６０秒
なお、前記加圧温度の調整は、マスター型の裏面にヒーターを配設し、該ヒーターにてマスター型の微細パターンの表面温度が７０℃になるよう加熱することにより行った。
【００７７】
モールドの作製は、以下のようにして行った。まず、支持層上に表面層を積層した（図２（ａ）参照）。この積層は、前記合成例で得た紫外線硬化型側鎖結晶性ポリマーの溶液１００ｇに対して光重合開始剤（チバ・ジャパン社製の「ＩＲＧＡＣＵＲＥ  ５００」）を２．２ｇ加えた塗布液を支持層上にスピンコーターで塗布し、１００℃の雰囲気温度で乾燥させることにより行った。積層された表面層の厚さは１μｍであった。
【００７８】
次に、表面層上方にマスター型を配置し（図２（ｂ）参照）、該マスター型により表面層の表面を前記加圧条件で加圧した（図２（ｃ）参照）。そして、マスター型による加圧状態を保持しつつ紫外線を照射し、表面層を形成する紫外線硬化型側鎖結晶性ポリマーを硬化させた。紫外線照射は、ハリソン東芝ライティング（株）製の高出力ＵＶスポット照射装置「トスキュア２５１」を用いて、該装置から照射される４００ｍＷ／ｃｍ2の紫外線を、マスター型を介して表面層の全面に向けて室温（２３℃）で６秒間照射することにより行った。
【００７９】
次に、ファンを用いて表面層の温度を紫外線硬化型側鎖結晶性ポリマーの融点未満の温度である室温（２３℃）まで冷却した。そして、表面層の表面からマスター型を剥離し、モールドを得た（図２（ｄ）参照）。
【００８０】
＜評価＞
得られたモールドについて、該モールドの微細パターンの形状保持性を評価した。評価方法を以下に示すとともに、その結果を表１に示す。
【００８１】
（微細パターンの形状保持性）
まず、モールドの微細パターンの高さを、感知レバーを使用した原子間力顕微鏡で測定した。次に、１１０℃の雰囲気温度下に２分間曝す条件でモールドを熱処理した後、微細パターンの高さを熱処理前と同様にして測定した。そして、熱処理前後の微細パターンの高さを下記式（ｉ）に当てはめ、形状保持率（％）を算出した。
【００８２】
【数１】
0005698958.tif 000003
【００８３】
[比較例]
まず、紫外線硬化型側鎖結晶性ポリマーの溶液に代えて、前記合成例で得た側鎖結晶性ポリマーの溶液を用い、この溶液に光重合開始剤を添加しない以外は、前記実施例と同様にして支持層上に厚さ１μｍの表面層を積層した。
【００８４】
次に、紫外線照射をしなかった以外は、前記実施例と同様にして表面層の表面にマスター型を加圧剥離し、モールドを得た。得られたモールドについて、該モールドの微細パターンの形状保持性を前記実施例と同様にして評価した。その結果を表１に示す。
【００８５】
【表１】
0005698958.tif 000004
【００８６】
表１から明らかなように、実施例は比較例よりも微細パターンの形状保持性に優れているのがわかる。また、実施例のモールドの微細パターンについて、走査型電子顕微鏡による顕微鏡観察を行った（倍率：１２，０００倍）。その結果、モールドの表面層の表面にマスター型の微細パターンの逆パターンが精度よく転写されていた。また、剥離後のマスター型の微細パターンを目視観察した結果、紫外線硬化型側鎖結晶性ポリマーは付着していなかった。これらの結果から、紫外線硬化型側鎖結晶性ポリマーにマスター型の微細パターンを熱インプリントすることによって、モールドの微細パターンを形成可能なことがわかる。また、マスター型の微細パターンには離型処理を施す必要がなく、生産性にも優れていると言える。さらに、微細パターンの形状保持性にも優れていることから、実施例のモールドを用いれば、該モールドの微細パターンに離型処理を施さなくてもインプリントリソグラフィーが可能であると期待される。
【符号の説明】
【００８７】
１  表面層
１ａ，２０ａ  表面
１ｂ，２０ｂ  裏面
２，２１  微細パターン
５  支持層
１０  インプリント用モールド
２０  マスター型
５０  微細構造
５１  基板
５２  皮膜
５３  硬化被膜
５４  残膜
【図１】
0005698958.tif 000005
【図２】
0005698958.tif 000006
【図３】
0005698958.tif 000007